(57)【要約】      （修正有）【課題】ガス吸着材料に吸着されたガス吸着量を、容量法を利用して精度よく算出する方法を提供する。【解決手段】ガス吸着材料が収容された試料容器内に、断続的に複数回に分けてガスを供給或いは排気し、ガス供給乃至排気毎の圧力及び温度から気体の状態方程式を用いて、各供給乃至排気毎にガス吸着材料に吸着されたガス吸着重量を算出する方法において、前記試料容器のフリー空間容積として、該試料容器の内容積からガス吸着材料容積及び該ガス吸着材料に吸着されたガス吸着容積を減じた値を用いて気体の状態方程式を適用してガス吸着重量を算出する。【選択図】図１
2010048572.tif 000002
【特許請求の範囲】
【請求項１】
ガス吸着材料が収容された試料容器内に、断続的に複数回に分けてガスを供給或いは排気し、ガス供給乃至排気毎の圧力及び温度から気体の状態方程式を用いて、各供給乃至排気毎にガス吸着材料に吸着されたガス吸着重量を算出する方法において、
前記試料容器のフリー空間容積として、該試料容器の内容積からガス吸着材料容積及び該ガス吸着材料に吸着されたガス吸着容積を減じた値を用いて気体の状態方程式を適用してガス吸着重量を算出することを特徴とする方法。
【請求項２】
ｎ回目のガス供給乃至排気を行ってガス吸着重量を算出するに際し、（ｎ−１）回目のガス供給乃至ガス排気により算出されたガス吸着重量の値から算出されたガス吸着容積を用いる請求項１に記載の方法。
【請求項３】
ガス吸着容積を、該ガスの沸点温度での液体密度を用いて算出する請求項１または２に記載の方法。
【請求項４】
前記ガスとして水素ガスを用いる請求項１乃至３の何れかに記載の方法。
【請求項５】
試料容器を所定の温度に維持しながら請求項１の方法を実施してガス吸着重量を算出し、この結果に基づいてガス吸着材料の圧力−ガス吸着重量等温線を作成する方法。
【発明の詳細な説明】
【技術分野】
【０００１】
本発明は、容量法（シーベルト法）を用いてガス吸着材料に吸着されたガス吸着量を算出する方法に関する。
【背景技術】
【０００２】
水素吸蔵合金は、多量の水素ガスを金属中に吸蔵するという特性を有している。この水素吸蔵合金の水素ガス吸蔵特性を評価する方法の一つとして、容量法（シーベルト法）により算出される圧力−組成等温線（ＰＣＴ線）によるものが知られている（非特許文献１参照）。
【０００３】
即ち、このＰＣＴ線は、水素吸蔵材料が収容されている試料容器に、断続的に水素ガスを繰り返し供給し、供給毎に気体の状態方程式を用いて水素ガスの吸蔵量を算出し、算出値を圧力に対してプロットすることにより得られる。
具体的には、所定の測定装置内に取り付けられた試料容器内に水素吸蔵材料を収容し、この試料容器内に少量の水素ガスを導入してバルブを閉じ、吸蔵反応が収束した後、圧力と温度を測定し、この計測値から気体の状態方程式を用いて水素吸蔵量を算出する。所定の圧力に達するまで、水素ガスの導入及び圧力と温度の計測、水素吸蔵量の算出を繰り返し、これらの計測値及び算出された水素吸蔵量の値からＰＣＴ線を作成することとなるわけである。尚、水素ガスの放出量を算出するときには、上記とは逆に、試料容器から断続的に繰り返し排気を行い、排気毎に水素吸蔵量を算出し、この値から水素ガス放出量を求めることができる。
【０００４】
【非特許文献１】日本工業規格ＪＩＳ  Ｈ  ７２０１
【発明の開示】
【発明が解決しようとする課題】
【０００５】
ところで、上記のようなＰＣＴ線による水素ガス吸蔵特性の評価は、気体の状態方程式を利用しているので、これと全く同じようにしてガス吸着材料の特性評価を行うことができるはずである。しかしながら、本発明者等の研究によると、ガス吸着材料について、水素吸蔵材料と同様にして吸着したガス量の算出を行った場合には、正確なガス吸着量を算出することができないことが判った。例えば、図３は、活性炭に吸着した水素ガス量を算出し、この結果に基づいて作成されたＰＣＴ線図を示すものであるが（後述する比較例参照）、この線図では、高圧部でガス吸着量が低下している。即ち、高圧部でのガス吸着量の低下は原理的にありえず、これは、明らかに計算上のズレが生じていることを物語っている。
【０００６】
従って、本発明の目的は、ガス吸着材料に吸着されたガス吸着量を、容量法を利用して精度よく算出する方法を提供することにある。
本発明の他の目的は、上記で算出されたガス吸着量を用いて、ガス吸着材料の吸着特性を示す圧力−ガス吸着重量等温線を作成する方法を提供することにある。
【課題を解決するための手段】
【０００７】
本発明者等は、前述した非特許文献１に記載された容積法に準拠して、ガス吸着材料に吸着したガス吸着量（重量）を測定したときに生じる理論上のズレについて検討した結果、このようなズレは、水素吸蔵合金における水素吸蔵とガス吸着材料における吸着のメカニズムの相違によるものであると推定し、このような推定に基づき、ガス吸着材料のガス吸着量を算出するときには、気体状態方程式を適用する際の試料容積のフリー空間容積の値を、ガス吸着材料に吸着したガスの容積を考慮して決定することにより、理論上のズレを回避し、精度よくガス吸着量を算出し得ることを見出し、本発明を完成させるに至った。
【０００８】
即ち、本発明によれば、ガス吸着材料が収容された試料容器内に、断続的に複数回に分けてガスを供給或いは排気し、ガス供給乃至排気毎の圧力及び温度から気体の状態方程式を用いて、各供給乃至排気毎にガス吸着材料に吸着されたガス吸着重量を算出する方法において、
前記試料容器のフリー空間容積として、該試料容器の内容積からガス吸着材料容積及び該ガス吸着材料に吸着されたガス吸着容積を減じた値を用いて気体の状態方程式を適用してガス吸着重量を算出することを特徴とする方法が提供される。
【０００９】
上記の算出方法においては、
（１）ｎ回目のガス供給乃至排気を行ってガス吸着重量を算出するに際し、（ｎ−１）回目のガス供給乃至排気により算出されたガス吸着重量の値から算出されたガス吸着容積を用いること、
（２）ガス吸着容積を、該ガスの沸点温度での液体密度を用いて算出すること、
（３）前記ガスとして水素ガスを用いること、
が好適である。
【００１０】
本発明によれば、また、試料容器を所定の温度に維持しながら上記の方法を実施してガス吸着重量を算出し、この結果に基づいてガス吸着材料の圧力−ガス吸着重量等温線を作成する方法が提供される。
【発明の効果】
【００１１】
本発明においては、試料容器内のフリー空間容積（Ｖｒ）を、下記式：
Ｖｒ＝Ｖｃ−Ｖｓ−Ｖad
式中、Ｖｃは、試料容器の内容積であり、
Ｖｓは、試料容器内に収容されたガス吸着材料の容積であり、
Ｖadは、ガス吸着材料に吸着されたガス（吸着質）の容積である、
により決定される値を用いて気体状態方程式を適用する点に重要な特徴を有している。即ち、水素吸蔵合金の水素吸蔵量を算出するに際しては、吸蔵される水素は、反応等により水素吸蔵合金の内部に入り込んで行くため、試料容器内のフリー空間容積は一定であるとして計算が行われていた。しかしながら、ガス吸着材料に吸着されたガスは、その表面に存在しているため、この容積を考慮せずに計算を行っていくと、ガスの吸着容量は、実際の値よりも小さく算出されてしまい、理論上のズレを生じてしまうのである。しかるに、本発明にしたがい、ガス吸着材料の容積（Ｖｓ）と共に、該吸着材に吸着されたガスの容積（Ｖad）を試料容器の内容積（Ｖｃ）から減じた値を試料容器内のフリー空間容積（Ｖｒ）として、気体の状態方程式を適用することにより、正確なガス吸着量（吸着重量）を算出し、この結果に基づいて、ガス吸着材料の圧力−ガス吸着重量等温線を作成することが可能となる。例えば、後述する実施例により作成されたガス吸着材料（活性炭）に水素ガスを吸着させたときの圧力−ガス吸着重量等温線（ＰＣＴ線）を示す図２によれば、高圧部での吸着量の落ち込みがなく、正確にガス吸着重量が算出されていることが判る。
【００１２】
また、本発明において、ガス吸着材料に吸着されたガスの容積（吸着ガス容積）は、吸着されたガスは分子の自由度を失っていることから、該ガスの沸点温度での液体密度を用いて算出することが好適である。
【００１３】
本発明の方法は、活性炭、シリカ、ゼオライト等の多孔質粉末や、カーボンナノチューブなどのガス吸着特性の決定に効果的に利用することができる。また、吸着させるガス種は、水素ガスが最も好適であるが、窒素、二酸化炭素、水蒸気、アルゴン、ヘリウム、メタン、アンモニア、アミン、硫化水素、ハロゲンガスなど、吸着材料の特性に応じた種々のガスを用いることができる。
【発明を実施するための最良の形態】
【００１４】
本発明の算出方法を実施するための装置としては、例えば水素吸蔵合金の水素吸蔵量の測定に使用されている装置をそのまま適用することができる。このような装置の概略構造の一例を図１に示した。
【００１５】
図１において、この装置にはガス導入側にバルブＩ１、ガス排出側にバルブＩ２が備えられ、その間の配管１にはリザーバータンク２が設けられており、この配管１には、さらに、バルブＩ３及び配管４を介して、ガス吸着材料が収容された試料容器５が装着される。かかる装置において、配管１とリザーバータンク２とを合わせて測定系３とし、その内リザーバータンク２は測定系３の容積調整用に使用する。リザーバータンク２は、適宜、配管１とバルブを介して設けられていてもよく、このバルブを閉じることによって、配管１と切り離し、測定系３を配管１のみとすることもできる。
また、試料容器５は外部から熱媒体を用いて温度調節され、例えば、液体窒素などにより極低温に保持されることができるようになっており、一方測定系３は室温付近に保持されるように構成されている。
さらに、図示されていないが、この装置には、温度計及び圧力計が取り付けられており、所定の部位の温度及び圧力を測定し得るようになっている。
【００１６】
上記の装置を用いてのガス吸着量の算出は、基本的にはＪＩＳ  Ｈ７２０１に準拠して行われる。
尚、以下のガス吸着量の算出にあたっては、測定系３の容積をＶｄ、配管４の容積をＶｈ、及び試料容器５のフリー空間容積をＶｒとする。
【００１７】
また、以下の算出に先立って、導入側のバルブＩ１を閉じ、排出側バルブＩ２及びバルブＩ３を開放しての真空排気を行い、試料容器５内に収容されているガス吸着材料のガス吸着量をゼロに調整しておく。この時、適宜、外部から加熱することもできる。
【００１８】
＜プロセス（ａ）＞
まず、バルブＩ３および排出側バルブＩ２を閉じる。次いで、バルブＩ１からガスを導入し、適当量だけ圧を増大させた後、バルブＩ１を閉じてから、導入圧Ｐｄａ及び測定系３の温度Ｔｄａを測定する。
このときの測定系３内でのガスのモル数は、気体の状態方程式から以下の通りとなる。
ｎｄａ＝（Ｐｄａ・Ｖｄ）／（ｚｄａ・Ｒ・Ｔｄａ）
式中、ｎｄａは、測定系３内でのガスモル数であり、
Ｒはガス定数であり、
ｚｄａは、その圧力、温度下でのガス圧縮係数である。
【００１９】
＜プロセス（ｂ）＞
この後、バルブＩ３を開放し、平衡圧Ｐｒｂ、測定系３の温度Ｔｄｂ、配管４の温度Ｔｈｂ及び試料容器５の温度Ｔｒｂを測定する。このときの各部位でのガスのモル数は、気体の状態方程式から以下の通りとなる。
ｎｄｂ＝（Ｐｒｂ・Ｖｄ）／（ｚｄｂ・Ｒ・Ｔｄｂ）
ｎｈｂ＝（Ｐｒｂ・Ｖｈ）／（ｚｈｂ・Ｒ・Ｔｈｂ）
ｎｒｂ＝（Ｐｒｂ・Ｖｒ）／（ｚｒｂ・Ｒ・Ｔｒｂ）
式中、ｎｄｂは、測定系３内でのガスモル数であり、
ｎｈｂは、配管４内でのガスモル数であり、
ｎｒｂは、試料容器５のフリー空間内でのガスモル数であり、
ｚｄｂ、ｚｈｂ及びｚｒｂは、それぞれ、平衡圧Ｐｒｂ、各温度下でのガス圧
縮係数である。
【００２０】
＜プロセス（ｃ）＞
そして、またプロセス（ａ）を繰り返す。測定された導入圧Ｐｄｃと測定系３の温度Ｔｄｃとを用いて、測定系３のガスのモル数は気体の状態方程式から以下の通りとなる。
ｎｄｃ＝（Ｐｄｃ・Ｖｄ）／（ｚｄｃ・Ｒ・Ｔｄｃ）
式中、ｎｄｃは、測定系３内でのガスモル数であり、
ｚｄｃは、その圧力、温度下でのガス圧縮係数である。
【００２１】
＜プロセス（ｄ）＞
さらに、またプロセス（ｂ）を繰り返す。測定された平衡圧Ｐｒｄ、測定系３の温度Ｔｄｄ、配管４の温度Ｔｈｄ及び試料容器５の温度Ｔｒｄとを用いて、各部位でのガスのモル数は気体の状態方程式から以下の通りとなる。
ｎｄｄ＝（Ｐｒｄ・Ｖｄ）／（ｚｄｄ・Ｒ・Ｔｄｄ）
ｎｈｄ＝（Ｐｒｄ・Ｖｈ）／（ｚｈｄ・Ｒ・Ｔｈｄ）
ｎｒｄ＝（Ｐｒｄ・Ｖｒ）／（ｚｒｄ・Ｒ・Ｔｒｄ）
式中、ｎｄｄは、測定系３内でのガスモル数であり、
ｎｈｄは、配管４内でのガスモル数であり、
ｎｒｄは、試料容器５のフリー空間内でのガスモル数であり、
ｚｄｄ、ｚｈｄ及びｚｒｄは、それぞれ、平衡圧Ｐｒｄ、各温度下でのガス圧
縮係数である。
【００２２】
ところで、プロセス（ｄ）でガスを試料容器５内へ導入する前に装置内に存在するガスの総モル数ｎｔは、下記式：
ｎｔ＝ｎｄｃ＋ｎｈｂ＋ｎｒｂ
で表される。
一方、プロセス（ｄ）でガスを試料容器５内へ導入した後の装置内に存在するガスの総モル数ｎｔ’は、下記式：
ｎｔ’＝ｎｄｄ＋ｎｈｄ＋ｎｒｄ
で表される。
しかるに、プロセス（ｄ）で試料容器５内にガスを導入することにより、ガス吸着材料に吸着したガス重量は、ガス導入前後の総モル数の差に相当するので、このときのガス吸着量を、吸着材料の単位重量当りの重量割合Δｗで示すと、Δｗは下記式で表される。
Δｗ＝［Ｍ（ｎｔ−ｎｔ’）／Ｘ］・１００
ここで、Ｘ（ｇ）は吸着材料重量（ガスを吸着していない状態での重量）を表す。
【００２３】
従って、例えば水素ガス（Ｍ＝２．０１６）を用いた場合の吸着重量割合（Δｗ（ｗｔ％））は、前述した気体の状態方程式から、下記式（１）で表されることとなる。
【数１】
2010048572.tif 000003
…（１）
【００２４】
このようにしてガス吸着重量割合Δｗ（ｗｔ％）を算出し、再び、バルブＩ３を閉じてガスを供給し、プロセス（ｃ）及び（ｄ）を繰り返して行い、その都度、ガス吸着重量割合Δｗ（ｗｔ％）を算出する。かくして得られたガス吸着重量割合の累積値ｗ（ｗｔ％）を、平衡圧Ｐｒ’に対してプロットしていくことにより、この吸着材料の所定のガスに対する圧力−ガス吸着重量等温線（ＰＣＴ線）が求められることとなる。
【００２５】
上記のようなガス吸着量の算出にあたっては、測定系３の容積Ｖｄ及び配管４の容積Ｖｈが必要となるが、この値は、ＪＩＳ  Ｈ７２０１に記載された方法に準拠すれば算出される。
【００２６】
測定系３の容積Ｖｄを算出するには、例えば、容積既知の配管付き容器（容積ｖ）を使用し、配管４と試料容器５の代わりに、この容器を図１の装置に取り付ける。容積既知配管付き容器内を予め真空排気してバルブＩ３を閉じ、測定系３を不活性ガスで圧力ｐ１にしてバルブＩ３を開放し、容積既知配管付き容器内に不活性ガスが拡散したときの圧力をｐ２とすると、
ｐ１Ｖｄ＝ｐ２（ｖ＋Ｖｄ）                                          …（２）
が成り立つ。この式から測定系３の容積Ｖｄが算出される。
【００２７】
また、本発明では、後述する方法によって試料容器５のフリー空間容積Ｖｒを設定するが、このために、試料容器５の内容積Ｖｃおよび配管４の内容積Ｖｈを決定することも必要である。この内容積ＶｃおよびＶｈの値も、上記の測定系３の容積Ｖｄと同様の方法で算出することができる。即ち、試料容器５の代わりに容積既知の容器（容積ｖｃ）を装置に取り付ければ、測定系３の容積Ｖｄが既に算出済みであるので配管４の内容積Ｖｈの値が算出される。最後に、ＶｄとＶｈが既知になれば同様にして試料容器５の内容積Ｖｃもまた算出される。
【００２８】
さらに、上記の例では、非理想気体を例にとっているため、ガス圧縮係数ｚを用いているが、理想気体を用いるときには、ガス圧縮係数ｚは、全て１とすればよい。
【００２９】
尚、非理想気体において、下記のガス圧縮係数ｚは、高温・高圧の場合以外にも低温・高圧の場合でも１から大きくずれる。例えば、水素ガスについては、圧縮係数ｚは、下記式：
ｚ＝１＋ｐ（Ａ＋ＢＴ−１＋ＣＴ−２＋ＤＴ−３＋ＥＴ−４）
式中、ｐは圧力（ＭＰａ）であり、
Ｔは温度であり、
Ａは、４．９３４８２×１０−５、
Ｂは、２．０４０３６
Ｃは、８．１５３４×１０＋１、
Ｄは、−６．５５６１×１０＋４、
Ｅは、４．５６５１６×１０＋６である。
で近似されるので、この式により圧縮係数を算出して使用することができる。測定した温度及び圧力から、ガス圧縮係数ｚが１で近似されるような場合には、圧縮係数ｚを無視することができる。
【００３０】
また、上記の例は、初めに低圧でガスを導入し、徐々にガスを導入してガスを吸着材料に吸着させていく場合を例にとったが、ガスの脱着量を算出するには、始めにプロセス（ａ）において高圧でガスを導入するか、若しくはプロセス（ｄ）を繰り返し圧力を高めてガスを吸着させた後、少しずつ排気を行ってガスを脱着させていくことにより、上記と同様にしてガス吸着量を算出していくことにより、脱着時での圧力−ガス吸着重量等温線（ＰＣＴ線）を求めればよい。
【００３１】
ところで、本発明においては、上述したようにガス吸着重量割合Δｗ（ｗｔ％）を算出するにあたって、試料容器のフリー空間容積Ｖｒを、吸着材料に吸着したガスの容積で補正することが必要である。既に述べたように、この吸着ガス容積で補正せずに算出を行うと、ガス吸着量が少なく算出され、理論上のズレを生じてしまうからである。
【００３２】
このような吸着ガス容積による試料容器のフリー空間容積Ｖｒの補正は、ガス吸着材料に吸着されたガスの吸着容積を、該ガスが液体状態で存在しているとして取り扱うことが好ましい。吸着材料に吸着されているガスは、自由度を有していないためである。具体的には、以下のようにして試料容器のフリー空間容積Ｖｒを算出して、繰り返してガスの吸着重量の算出が行われる。
【００３３】
尚、以下に示す式での記号の意味は、次の通りである。
試料容器の内容積：Ｖｃ（ｃｍ３）
吸着材料密度（ガスを吸着していない状態での密度）：ρ（ｇ／ｃｍ３）
吸着材料重量（ガスを吸着していない状態での重量）：Ｘ（ｇ）
吸着したガスの沸点温度での液体密度：ρＬ（ｇ／ｃｍ３）
（水素ガスの液体密度は、０．０７０８ｇ／ｃｍ３である。）
ｎ回目の測定で算出される吸着材料に吸着したガスの累積重量：Ｗｎ（ｇ）
【００３４】
先ず、１回目の測定に際しては、測定前の吸着材料へのガス吸着量はゼロとしてよいので、このときの試料空間容積Ｖｒ（Ｖｒ１）は、以下の式で表される。
Ｖｒ１＝Ｖｃ−Ｘ／ρ１＝Ｖｃ−Ｘ／ρ
（このときの吸着材料の密度ρ１は、ガスを吸着していない状態での密度ρである。）
この試料空間容積Ｖｒ（Ｖｒ１）を用いて前述した式（１）からガス吸着重量割合Δｗ（ｗｔ％）算出され、その値に吸着材料重量Ｘ（ｇ）を掛け合わせることでガス吸着重量Ｗ１（ｇ）が得られる。
【００３５】
２回目の測定に際しては、吸着材料にＷ１のガスが吸着しているので、このときの吸着材料の密度ρ２は、下記式で表される。
ρ２＝（Ｘ＋Ｗ１）／［（Ｘ／ρ）＋（Ｗ１／ρＬ）］
従って、このときの試料容器のフリー空間容積Ｖｒ（Ｖｒ２）は、以下の式で表されることとなる。
Ｖｒ２＝Ｖｃ−（Ｘ＋Ｗ１）／ρ２
＝Ｖｃ−［（Ｘ／ρ）＋（Ｗ１／ρＬ）］
【００３６】
従って、２回目の測定でガス吸着量ΔＷ２が算出され、このときのガス累積重量Ｗ２が下記式：
Ｗ２＝Ｗ１＋ΔＷ２
により算出されることとなる。
【００３７】
以下、同様にして繰り返しガスの累積重量を前述した式により算出していき、ｎ回目の吸着材料の密度ρｎ及び試料容器のフリー空間容積Ｖｒ（Ｖｒｎ）は、以下の式で表されることとなる。
ρｎ＝（Ｘ＋Ｗｎ−１）／［（Ｘ／ρ）＋（Ｗｎ−１／ρＬ）］
Ｖｒｎ＝Ｖｃ−（Ｘ＋Ｗｎ−１）／ρｎ
＝Ｖｃ−［（Ｘ／ρ）＋（Ｗｎ−１／ρＬ）］
従って、ｎ回目でのガス吸着量ΔＷｎは、ｎ−１回目までの測定で算出された吸着材料に吸着したガスの累積重量Ｗｎ−１を用いて計算されることとなる。
ガスの脱着量の算出も同様にして行えばよい。
【００３８】
以上のような試料容器のフリー空間容積Ｖｒｎ及び吸着材料の密度ρｎの算出方法をまとめると、以下の表１の通りとなる。
【表１】
2010048572.tif 000004
【００３９】
本発明では、以上のようにして試料容器のフリー空間容積を算出し、これを気体の状態方程式に適用することによりガス吸着重量を正確に算出することができ、理論上のズレがなく、圧力−ガス吸着重量（ＰＣＴ線）を得ることができる。
【００４０】
このような本発明は、活性炭、シリカゲル、ゼオライト等の多孔質粉末からなる吸着材料の吸着特性を決定するために有効に利用され、吸着するガス種としては、水素ガスが好適であるが、その他、窒素、二酸化炭素、水蒸気、アルゴン、ヘリウム、メタン、アンモニア、アミン、硫化水素、ハロゲンガスなどにも適用できる。
【実施例】
【００４１】
本発明を次の例で説明する。
【００４２】
＜実施例１＞
鈴木商館製ＰＣＴ測定装置を用いて、活性炭の水素ガス吸着特性を測定した。
試料の活性炭には市販の高純度活性炭であるクラレケミカル製クラレコールＲＰ−２０（以下、ＲＰ−２０）を使用した。
【００４３】
前述したように圧力−ガス吸着重量等温線を算出するには試料の密度が必要となるので、乾式自動密度計（マイクロメリティクス製アキュピック１３３０）によって、Ｈｅガスを使用し２５℃におけるＲＰ−２０の密度（以下、Ｈｅ密度）を測定した。その結果、Ｈｅ密度１．９７ｇ／ｃｍ３の値が得られた。また、ガス吸着式比表面積・細孔分布測定装置（マイクロメリティクス製ＡＳＡＰ２０１０）を用いて、窒素ガス吸着による比表面積を測定したところ、ＢＥＴ法比表面積は２０１５ｍ２／ｇであった。
【００４４】
水素ガス吸着測定に供する前処理として、ＲＰ−２０を真空乾燥器にて０．１ｋＰａ、２００℃で１０時間、減圧乾燥した。室温まで下がった後、高純度アルゴンガスにて大気圧へ戻し、速やかに０．５２ｇを精秤してＰＣＴ測定装置用試料容器に投入した。さらに、該試料容器を外部から２００℃に加熱し、２時間真空乾燥した。
【００４５】
室温に戻した後、該試料容器をＰＣＴ測定装置へ装着し、今度は外部から液体窒素にて冷却しながら、３０分以上放置し試料容器内のＲＰ−２０を−１９６℃まで十分に冷却した。この冷却状態を維持しつつ、減圧状態から水素ガスを試料容器内に最高到達圧力１０ＭＰａまで断続的に複数回に分けて供給し、各回毎に圧力変化が収束した時の平衡圧と温度とを測定した。その後、今後は水素ガスを試料容器内から減圧状態まで断続的に複数回に分けて排気し、同じく各回毎に圧力変化が収束した時の平衡圧と温度とを測定した。尚、ＰＣＴ測定装置はＰＣＴ測定システムソフトウェアがインストゥールされたパソコンによって自動制御された。
【００４６】
各測定回毎の圧力値と温度値から、表１に示した試料容器のフリー空間容積を式（１）へ反映させて水素ガス吸着重量割合を算出した。測定された平衡圧と算出された累積の水素ガス吸着重量割合とから圧力−ガス吸着重量等温線を作成し、図２に示した。
【００４７】
＜比較例１＞
実施例１において測定された各測定回毎の圧力値と温度値から、ＲＰ−２０に吸着された水素ガスの容積を考慮せず、即ち、
Ｖｒ＝Ｖｃ−Ｖｓ
のように試料容器内のフリー空間容積は一定であるとして、水素ガス吸着重量割合を算出した。そして、実施例と同様に測定された平衡圧と算出された累積の水素ガス吸着重量割合とから圧力−ガス吸着重量等温線を作成し、図３に示した。
【図面の簡単な説明】
【００４８】
【図１】本発明方法を実施するために使用される装置の概略構造を示す図。
【図２】実施例により得られた圧力−ガス吸着重量等温線を示す図。
【図３】比較例により得られた圧力−ガス吸着重量等温線を示す図。
【符号の説明】
【００４９】
１：配管
２：リザーバータンク
３：測定系
４：配管
５：試料容器
【図１】
2010048572.tif 000005
【図２】
2010048572.tif 000006
【図３】
2010048572.tif 000007